СМЕСЬ ДЛЯ ПОЛУЧЕНИЯ ИСКУССТВЕННОЙ ПОРОДЫ
MIXTURE FOR MAKING ARTIFICIAL ROCK

Изобретение относится к промышленности строительных материалов.
Известна смесь для получения искусственной породы, включающая, мас.%: цемент 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода (карбид кремния) 0,1-0,6; фторсиликаты 6; сульфиды железа и меди 0,4-0,8; щавелевая кислота 0,3-0,5; вода 10-23 [1]. Состав породы включает большое количество токсичных компонентов.
Задача изобретения состоит в получении прочной и экологически безопасной искусственной породы.
Технический результат достигается тем, что смесь для получения искусственной породы, включающая цемент, песок на основе карбоната кальция, оксиды железа, воду, дополнительно содержит железистые кварциты в виде щебня фракции 10-20 мм и мылонафт при следующем соотношении компонентов, мас.%: цемент 25-30; песок на основе карбоната кальция 12,8-18,8; оксиды железа 1-5; железистые кварциты в виде щебня фракции 10-20 мм 25-30; мылонафт 0,2-0,3; вода 25-27.
Составы смеси для получения искусственной породы приведены в таблице.
Таблица
Компоненты
Состав, мас.%
1
2
3
Портландцемент
25
-
-
Шлакопортландцемент
-
27,5
-
Белый цемент
-
-
30
Песок на основе карбоната кальция
18,8
15,7
12,8
Оксиды железа
1
3
5
Железистые кварциты в виде щебня фракции 10-20 мм
30
27,5
25
Мылонафт
0,2
0,3
0,2
Вода
25
26
27
Подготавливают и дозируют сырьевые компоненты. Цемент смешивают с песком на основе карбоната кальция, термолитовым гравием фракции 10-20 мм, добавляют воду, суперпластификатор С-3, оксиды железа и еще раз перемешивают. Смесь компонентов укладывают в формы, уплотняют и оставляют до затвердевания в течение 1 сут. Полученные изделия извлекают из форм, подвергают механической обработке (распиливанию, шлифованию) и выдерживают при комнатной температуре не менее 28 сут.
Полученная на основе смеси искусственная порода является прочным (прочность на сжатие в возрасте 28 сут 5-7 МПа), экологически безопасным строительным материалом.
Источники информации
1. Патент №268011 ПНР, C04B, 1990.